INPI-France/Brevets-Francais-2024-Chunked huggingface dataset:
Méthacrylate ou acrylate Acide acrylique de glycidyle Lucide methacrylique Acide maléique # ---- Acide fumarique Acide atropique Allylamine Vinylamine ; Méthacrylate et acrylate dthydro- xyéthyle Chlorure d'acryloyle ou Méthacrylate et acrylate d'hydro- xylpropyle #----# de méthacryloyle Acrylamide Méthacrylamide Alcool allylique Allylamide Vinylamide Acide Vinylpyridines Acide méthacrylique Méthacrylate de glyvidyle Acide maléique Vinylamine Acide crotonique > ---- Allylamine Maléates d'hydrogène et # # Méthacrylates et crylates de d'alcoyle dialcoylamineacoyle Maléates d'hydrogène et d'aryle Fumarates d'hydrogène et d alcoyle Allylamine # # Vinylamine Isocyanate de vinyle > ---- Méthacrylyl acétone Vinylamine # # Acrylate de cyanométhyle > ---- Allylamine Allylamine Vinylamine # # > ---- Alcool allylique Vinyl ss -chloroéthylsulphone Méthacrylates d'hydroxyalcoyle
Méthacrylate de glycidyle Anhydride méthacrylique # > ---- Vinylamine Anhydride acrylique Allylamine Anhydride maléque Méthacrylates d' hydroxy- alcoyle Alcool allylique Acide vinylsulphonique Méthacrylamides de N-hydroxy # > ---- méthyle Acide vinylphosphorique Méthacrylamides d'alcoxy méthyle On peut aussi effectuer les réactions inverses, c'est-à-dire que le monomère peut être copo- lymérisé dans le squelette puis condensé avec le monomère 1 pour créer le précurseur.
Une fois le précurseur réalisé on prépare le latex en effectuant, dans un ensemble liquide dans lequel le précurseur ou la fraction polymère additionnelle est complètement solvatée et dans lequel l'autre fraction polymère n'est pas complètement solvatée, la polymérisation du monomère ou des comonomères choisis comme fraction additionnelle qui est de préférence la phase dispersée en présence de et en liaison avec le précurseur. Sous la forme préférée pour le second toner liquide, le ou les monomères choisis polymérisent pour donner une substance qui n1 est pas solvatée par le solvant utilisé dans le second toner liquide.
Par exemple, dans un solvant à base E!I, utilisant comme précurseur une substance réalisée à partir de méthacrylate de stéaryle, de méthacrylate de glycidyle, et d'acide méthacrylique, on utilise alors couramment comme monomère pour la fraction additionnelle le méthacrylate de méthyle l'acrylate de méthyle, le méthacrylate d'éthyle, l'acrylate d'éthyle, le méthacrylate d'isopropyle, le styrène l'acétate de vinyle, le chlorure de vinyle, le vinyltoluène, l'acrylonitrile et le méthacrylonitrile pour réaliser des honopolymères ou des copolymères, ou l'un quelconque ou plusieurs des précédents avec l'anhydride maléique, l'acide crotonique, l'acide acrylique, le monomaléate de méthyle, le mono maléate d'éthyle, le monomaléate de n-butyle., le monomaléate de butyle secondaire, le monomaléate de tertiobutyle, le monomaléate de benzyle, le monomaléate d'éthyl-2-hexyle, le monomaléate de n-octyle, le monofumarate de méthyle, le monofumarate d'éthyle, l'acide méthacrylique, le méthacrylate de diméthylaminométhyle, ou des polymères triples ou quadruples des précédents.
Quand on effectue cette polymérisation, une partie du monomère polymérise avec la molécule de précurseur (squelette solvaté) pour former un copo- polymère de greffage qui représente une forme de la molécule complexe sur mesure du second toner liquide et ceci sert à stabiliser toutes les particules disperses de polymères qui ne sont pas greffées.
On se rend compte que la phase dispersée, qui, en principe, est la fraction polymère non solvatée de la molécule complexe amphipathique de résine, peut aussi comprendre des particules de polymères dispersées, non greffées et non solvatées.
3ien que la présence de ces particules ne soit pas particulièrement recherchée du fait qu'elles ne sont pas solvatées, il est possible de les agglo métrer et elles peuvent de plus se comporter en tant que produit d'électrophorèse, c'est-à-dire qu'elles sont capables autre attirées sélectivement vers des zones de charges électrostatiques différentielles, pour y réaliser une représentation graphique par lectro statographie e Àu latex possédant les propriétés précédentes et constituant la molécule complexe amphipathique sur mesure de résine comme on 11a décrit en détail, on combine à l'intérieur d'une seule et même molécule les fonctions de fixateur (liaison au substrat) et de dispersant, molécule qui possède un comportement approprié dans un ensemble électrostatographique.
Ce qui signifie que cette molécule, présente en grand nombre dans l'un quelconque des toners liquides particuliers du second type, peut ainsi assurer l'orientation et la fixation des charges, mais ne peut, à cause de sa fraction solvatée, avoir tendance à précipiter en présentant alors une faculté de dispersion "incorporée".
Cette molécule complexe sur mesure, ainsi que le solvant peut être, telle quelle, conjointement avec une substance orientant les charges, utilisée comme second toner liquide parce qu'elle ne doit pas nécessairement former un dépôt visible sélectif sur un substrat chargé électrostatiquement de façon diffé- rentielle, par exemple lorsqu'on utilise une image destinée à servir de matrice lithographique.
Cependant, il est de plus avantageux que le second toner liquide contienne une couleur comprise dans une gamme allant du noir au blanc en passant par toutes les teintes.
En d'autres termes, il est avantageux de colorer les particules de latex en suspension, de telle sorte que, lorsqu'elles sont attirées préférentiellement vers les zones chargées électrostatiquement de façon différentielle d'un substrat et déposées sur celui-ci, les pellicules laissées par le dépôt (le mot "pellicule" utilisé ici n'a pas le sens d'une large couche continue, mais plat8t celui d'un revêtement qui peut ne recouvrir seulement qu'une partie matériellement faible d'une zone et qui peut présenter un type quelconque de configuration périphérique dépendant de l'image àréakser) sont, de meme,colorées d'une façon telle qu'elles soient visibles aisément et que, si on le désire-, on puisse créer une couleur spécifique.
On peut par exemple réaliser cette coloration en utilisant des pigments ou des-agents colorants que l'on ajoute au latex et que l'on disperse par un procédé physique dans ce latex, comme par exemple à l'aide d'un broyeur a billes ou par un dispositif de malaxage à taux de cisaillement élevé.
On peut dans le second toner liquide utiliser l'un quelconque des nombreux pigments connus dans la technique, qui concerne les liquides révélateurs pour procédé électrostatogra phoque. Comme on le sait, ces pigments sont constitués principaiement de très petites particules solides de taille inférieure au micron et qui sont opaaues en masse Elles sont insolubles dans l'ensemble liquide. Des exemples de pigments appropriés sont constitués par ceux donnés ci-dessus en ce qui concerne le premier toner liquide.
B'es pigments utilisés pour colorer la phase dispersée ne réagissent pas de préférence avec le polymère amphipathique du second toner et avec les constituants du premier toner liquide. On admet que les particules de pigments ne sont liées à la fraction polymère non solvatée de latex que par des forces du second ordre, c'est-àire quelles sont liées de la sorte à la phase dispersée de la molécule complexe amphipathique de résine On peut aussi utiliser sous une autre forme des pigments ou des colorants dans le second toner liquide, à savoir qu'ils sont liés chimiquement au latex, c'est-à-dire que leur liaison à ce latex constitue une véritable liaison chimique et qu'ils font ainsi partie intégrante de la molécule complexe. Ils peù- vent être chimiquement liés au précurseur avant que s'effectue la polymérisation de greffage ou de séquence des chaines addx- tionnelles ou ils peuvent être liés aux channes qui sont introduites par polymérisation de greffage ou de séquence En ce qui concerne les colorants, ce qui les distinguent des pigments, c'est qu'ils peuvent etre utilisés pour colorer la molécule polymère complexe particulière amphipathique de résine du second toner liquide et en particulier pour colorer la phase dispersée non solvatée de ce dernier en sy fixant par l'intermédiaire de forces du second ordre ou de forces d'adsorption de surface; ou les colorants peuvent réagir unioue- ment avec la molécule complexe sur mesure, soit, après sa formation, avec le précurseur,soit avec la Jaune pendant ou après ou'elle ait été polymérisée par greffage ou par sDauence Les colorants sont unis au second toner liquide par des forces du second ordre ou par des forces d'adsorption de surface, en chauffant le latex et le colorant ensemble suafisamment long temps, par exemple pendant une période comprise entre une et douze heures.On peut citer comme exemples de tels colorants les colorants dispersés destinés à colorer des polyesters et les copolymères d'acrylonitriles et de chlorure de vinyl dans lesquels la phase dispersée est un polyester ou un copolymère d'acrylonitrile et de chlorure de vinyle. De tels colorantscompren- nent : l'Orange Latyl 3R, fabriqué par Du Pont, de RCC Orange Dispersé 26; le Jaune GL Calcosperse, fabriqué par la Société American Cyanamid, de RCC Jaune Dispersé 57; le Bleu B Calcosperse, fabriqué par l'American Cyanamid, de RCC Bleu Disperså 77; le bleu BGL Foron, fabriqué par la Société Sandoz, de NRCC Bleu Dispersé 73; le Marron MS latyl, fabriqué par Du Pont, de RCC Brun Dispersé 2; et le Violet BN Latyl, fabriqué par Du Pont, de RCC Violet27.On peut encore citer comme autres exemples de tels colorants les colorants basiques pour substances polyacryliques, dans lesquelles la phase dispersée est un polyacrylique.
De tels colorants comprennent entre autres comme colorants caractéristiques :-le Bleu BGI Sevron, fabriqué par Du Pont, de RCC Violet Basique 15; le Rouge Brillant 3B Déorlène, fabriqué par la Société Ciba, de RCC Rouge de Base 26; le -Bleu Acrylique G Calcozine, fabriqué par l'American Cyanamid, de RCC Bleu Basique 38; le Marron Jaune GL Astrazon, fabriqué par les Usines de Production de Colorants Bayer, de ROC Orange Basique 30; et leRouge 5BL Astrazon, fabriqué par les Usines de Production de Colorants Bayer, de RCC Rouge basique 24.
On peut réaliser avantageusement et d'une façon plus sophistiquée le second toner liquide en créant une phase dis persée (non solvatée) d'un copolymère contenant des groupements réactifs qui réagissent avec des groupements réactifs de nature chromophore, par exemple une phase dispersée d'un copolymère contenant des groupements basiques que l'on peut faire réagir avec des colorants acides.On peut citer comme exemple d'une phase dispersée d'un latex, pouvant être utilisé de la façon décrite précédemment, un polymère triple d'acrylonitrile, de méthyl-2 vinyl-5 pyridine et d'acétate de vinyle On peut effectuer une réaction de coloration sur un tel polymère triple avec des colorants contenant des groupements acides, dont des exemples sont le Bleu Brillant A Pontacyl, fabriqué par Du Pont, de ROC Bleu Acide 7, le Bleu Brillant FFR Oalcocid, fabriqué par l'American Cyanamid, de RCC Bleu Acide 104, le Brun N Fémazo, fabriqué par la General Aniline, de RCC Brun Acide 14, l'Eclarate N de Crocéine, fabriquée par Du Pont, de RCC Rouge 5 le Jaune I Oxanal, fabriqué par la Société Ciba, de RCC Jaune Acide o3, et le Noir 4BN de Benzyle, fabriqué par la Société Ciba, de RCC Noir 26A.
On chauffe à 900 C, pendant 4 heures, un mélange de 7 g (0,034 mole) de lthydroxy-1 tétrahydro-1,2,3,4 benzo (b)thiéno(2,3-c) pyridine, 5,5 g (0,034 mole) de chlorure de chloro-2 benzyle, 7 g (0,051 mole) de carbonate de potassium sec et 0,1 g d'iodure de sodium dans 100 cm3 de diméthylformamide. Après refroidissement, on filtre les sels minéraux, on évapore à sec le filtrat et on reprend le résidu par du chlorure de méthylène. La solution organique est lavée à l'eau, séchée sur sulfate de sodium anhydre et évaporée à sec. L'huile résiduelle est purifiée par chromatographie sur silice (éluant: benzène-acétate d'éthyle 7:3) et transformée en chlorhydrate que l'on recristallise dans l'acétonitrile: cristaux ocres, F = 1800 C, rendement : 71 %.
Exemple 5 Préparation de la benzyl-2 hydroxy-4 tétrahydro-1,2,3,4 benzo (b) thiéno (3,2-c) pyridine (Formule I: El = C6H5-CH2, R2=H) a) préparation de l'intermédiaire de formule (III) (R=C6H5-CH2, R=H, R =C2H5) On chauffe à reflux, pendant 10 heures, sous atmosphère d'azote, un mélange de 7 g (0,025 mole) de l'acétal de formule (III)R=R=H, R3=C2H5) (partie a) de l'exemple 1), 3,24 g (0,025 mole) de chlorure de benzyle, 3,46 g (0,025 mole) de carbonate de potassium sec et 100 cm3 d'éthanol.Après refroidissement on filtre les sels minéraux, on évapore à sec le filtrat et on chromatographie le résidu sur silice (éluant : benzène-acétate d'éthyle 7:3) Huile, rendement : 87 C/o, b) cyclisation de l'intermédiaire de formule III On opère selon le mode opératoire décrit dans la partie c) de l'exemple 3. Méthanesulfonate, cristaux blancs, F = 2380 C (éthanol), rendement : 70 .
Exemple 6 Préparation de la hydroxy-4 (nitro-4 benzyl)-2 tétrahydro-1 , 2, 3,4 benzo (b) thiéno(3;2-c) pyridine (Formule I : R=4-NO2-C6H4-CH2, R=H) a) préparation de l'intermédiaire- de formule III (R=4-NO2-C6H4-CH2, R=H, R =C2H5) Selon le mode opératoire décrit dans la partie a) de l'exemple 5, par condensation de l'acétal de formule III (R=R=H, R3=C 2115) (partie a) de l'exemple 1) avec le bromure de nitro-4 benzyle.
Huile, rendement : 87 %.
b) cyclisation de l'intermédiaire de formule III On opère selon le mode opératoire décrit dans la partie c) de l'exemple 3. Méthanesulfonate, cristaux marrons, F = 1900 C (éthanol), rendement : 68 %.
Exemple 7 Préparation de la (fluoro-4 benzyl)-2 hydroxy-4 tétrahydro- 1,2,3,4 benzo (b) thiéno(3,2-c) pyridine (Formule I : R=4-F-C6H4-CH2, R=H) a) préparation de l'intermédiaire de formule III (R1 =4-F-C 6H4-CH2, R=H, R =C2H5) On opère selon le mode opératoire décrit dans la partie a) de l'exemple 5 par condensation de l'acétal de formule III (R1=R2=H, R3=C2E5) (partie a) de l'exemple 1) avec le chlorure de fluoro-4 benzyle. Huile, rendement : 80 %.
b) cyclisation de l'intermédiaire de formule III On opère selon le mode opératoire décrit dans la partie c) de l'exemple 3. Méthanesulfonate, cristaux blancs, F = 2200 C(Lsopro- panol), rendement : 60 %.
Exemple 8 Préparation de la hydroxy-4 (méthyl-4 benzyl)-2 tétrahydro-1,2 3,4 benzo (b) thiéno(3,2-c) pyridine (Formule I : R=4-CH3-C6H4-CH2, R=H) a) préparation de l'intermédiaire de formule III (R=4-CH3-C6H4-CH2, R=H, R =C2H5) On opère selon le mode opératoire décrit dans la partie a) de l'exemple 5 par condensation de l'acétal de formule III (R=R=H, R3=C2H5) (partie a) de l'exemple 1) avec le bromure de méthyl-4 benzyle. Huile, rendement : 85 %.
b) cyclisation de l'intermédiaire de formule III On opère selon le mode opératoire décrit dans la partie c) de l'exemple 3. Chlorhydrate, cristaux gris beige, F = 2000 C (éthanol), rendement : 90 %.
Exemple 9 Préparation de la hydroxy-4 (méthoxy-4 benzyl)-2 tétrahydro-1,2, 3,4 benzo (b) thiéno(3,2-c) pyridine (Formule I : R =4-CH30-C6H4-CH2, R=H) a) préparation de l'intermédiaire de formule (III) (R1 =4-CH3O-C6H4-CH2, R2=H, R3=C2H5) On opère selon le mode opératoire décrit dans la partie a) de l'exemple 5 par condensation de l'acétal de formule III (R==H, R3=C2H5) (partie a) de l'exemple 1) avec le chlorure de méthoxy-4 benzyle. Huile, rendement : 95 %.
b) cyclisation de l'intermédiaire de formule III On opère selon le mode opératoire décrit dans la partie c) de l'exemple 3. Méthahesulfonate, cristaux blancs, F = 1800 C (isopro- panol), rendement : 43 go.
Exemple 10 Préparation de la (cyano-2 benzyl)-2 hydroxy-4 tétrahydro-1,2, 3,4 benzo(b) thiéno(3,2-c) pyridine (Formule I : R=2-CH-C6H4-CH2, R=H) a) préparation de l'intermédiaire de formule III (R=2-CH-C6H$-CH2, R=H, R =C2H5) On opère selon le mode opératoire décrit dans la partie a) de l'exemple 5 par condensation de l'acétal de formule III (R=R=H, R3=C2H5) (partie a) de l'exemple 1) avec le bromure de cyano-2 benzyle. Huile, rendement : 98 ,.
b) cyclisation de l'intermédiaire de formule III On opère selon le mode opératoire décrit dans la partie c) de l'exemple 3. Méthanesulfonate, cristaux blancs, F = 2000 C (éthanol), rendement : 20 %, Exemple 11 Préparation de la hydroxy-4 phénéthyl-2 tétrahydro-1,2,3,4 benzo (b) thiéno(3,2-c) pyridine (Formule I : R=C6H5-CH2CH2, R=H) a) préparation de l'intermédiaire de formule III (R1 = C6H5-CH2 CH2, R=H. R =C2E5) H ) On opère selon le mode opératoire décrit dans la partie a) de l'exemple 5 par condensation de l'acétal de formule III (R1=R2=H, R =C2H5) (partie a) de l'exemple 1) avec le chlorure de phénéthyle.
Huile, rendement : 100 %.
b) cyclisation de l'intermédiaire de formule III On opère selon le mode opératoire décrit dans partie c) de l'exemple 3. Méthanesulfonate, cristaux blancs, F = 1800 C (isopropanol), rendement : 22 %.
Exemple 12 Préparation de la chloro-8 hydroxy-4 phénéthyl-2 tétrahydro-1,2, 3,4 benzo(b) thiéno(3,2-c) pyridine (Formule I : R =C6H5-CH2CH2, R= 8-Cl) a) préparation de l'acétal de-formule III (R7=H, R= 5-Cl, R3=C2H5) On opère selon le mode opératoire décrit dans la partie a) de l'exemple 1 par condensation de l'aminométhyl-3 chloro-5 benzo(b) thiophène avec le bromoacétaldéhyde diéthylacétal. Huile, rendement 47 %.
L'abscisse 11 sur le dessin indique la longueur de la source solide commune composite faisant un tout 15 où 1, 2 > 3, 4, 5, 6,7 sont les numéros des éléments cristallins de la matrice en mosatque, l'ordonnée xg correspond à la teneur minimale en produit de départ B, c'est-a-dire aux éléments cristallins contenant le produit de départ A x a correspond à la teneur maxi max male en produit de départ B, c'est-à-dire aux éléments cristallins contenant le produit de départ B, donc à x = 1, xB correspond à la teneur intermédia ire en produit de départ B de la couche épitaxiale obtenue.
Une des variantes d'exécution de la source solide commune composite faisant un tout 15 est montrée sur la figure 8 où l'on voit une source solide distincte 1 (figure 1) réalisée sous la forme d'une plaque cristalline 19 (figure 8) en un produit A sur la surface de laquelle sont déposés en un ordre et avec une densité donnés des Ilots mésa 20 de produit B, ces Ilots constituant dans leur ensemble une autre source solide distincte 2 (figure 1).Les pilots mésa 20 (figure 8) peuvent avoir une composition identique ou contenir deux produits de départ différents ou plus (figure 9), les ilots mésa 20 de chaque substance de départ étant répartis sur la surface de la plaque cristalline 19 avec une densité qui correspond à la teneur en produit de départ donné de la composition de solution solide. La forme des ilots mésa peut etre modifiée.
Conformément à une des variantes d'exécution, la source solide commune composite faisant un tout 15 (figure 10) est réalisée sous la forme d'un ensemble des sources solides distinctes 1, 2 se touchant l'une l'autre, de forme différente, dont l'une, la source 2, a les frontières extérieures congruentes aux frontières intérieures d'une autre source distincte I. Ainsi, la frontière 21, séparant les sources solides distinctes 1, 2) présente une combinaison de la ligne droite 22 (rayon R) et d'une spirale d'Archimède 23 ou seulement une spirale d'Archimède 23 (figure 11).
En présence d'une telle frontière 21 en spirale séparant les sources solides distinctes 1, 2 de compositions tiffdrentes, on assure, en faisant tourner la source solide commune composite faisant un tout 15 avec frontière 21 congruente de séparation, la croissance dans chaque. régfon annulaire d'une couche épitaxiale où la teneur en constituants variés est une fonction linéaire de la distance de la région donnée par rapport au centre de rotation 0.
En outre, une source solide commune composite faisant un tout 15 (figures 12 et 13) petit etre réalisée sous la forme de deux demi-cercles 24, 25 de meme rayon dont les frontières de séparation 21 en spirale sont symétriques par rapport au centre de rotation 0 ou sont symétriques par rapport au diamètre 26 suivant lequel sont en contact les deux demi-cercles 24 et 25.
Représentée sur la figure 14, la source solide commune composite faisant un tout 15 est constituée par un ensemble des sources solides distinctes 1, 2 (figure 1) réalisées sous la forme de quatre secteurs 27 (figure 14) de surfaces égales dont chacun est divisé par une frontière en spirale 21 en deux zones contenant des produits de départ A et B diffé- rents. La somme des angles de ces secteurs 27 est égale à 2 4 et leur nombre peut etre trois ou plus.
La source solide commune composite faisant un tout 15 représentée sur la figure 15 comporte une zone centrale 28 sans produit de départ, d'un rayon r inférieur au rayon R. La zone centrale 28 peut contenir un troisième produit de départ C ou un des produits de départ A, B.
La variation radiale de la composition des couches épitaxiales obtenues à l'aide des sources solides communes composites faisant un tout 15, représentées sur les figures 10 à 15, est montrée sur la figure 16 où la ligne droite 29 indique la variation de la composition des couches épitaxiales obtenues àl'aide des sources solides communes composites faisant un tout 15, représentées sur les figures 10 à 14. La ligne brisée 30 correspond au cas d'utilisation d'une source solide commune faisant un tout 15, représentée sur la figure 15.
xR est la teneur en produit de départ à la périphérie de la source solide distincte (pour R e 1, en unités relatives, XR 3 1), o'est-è-dire avec l'augmentation de la distance depuis le centre O de rotation des sources solides distinctes 1, 2 (figure 1), de O à R (figure 16), la teneur d'un des produits de épart, par exemple du produit A, croit linéairement de O à l00#.
L'introduction des coefficients respectifs pour deter- miner la position-de la frontière de séparation 21 représentée sur les figures 10 B 15 permet de suivre la loi voulue de la variation radiale de tout paramètre de la couche épitaxiale qui dépend de la composition ou du degré de dopage des produits de départ.
La zone centrale 28 (figure 17) est également divisée par des frontières de séparation en spirale 21 en deux zones 31 et 32 contenant les produits de départ A et B. A noter que la position de la frontière de séparation 21 et l'ordre de remplissage des zones 31, 32, 33, 34 en produits de départ A et B sont choisis de façon à les faire correspondre à la loi voulue de la variation radiale de la composition de la couche épitaxiale à obtenir par croissance.
La composition des couches épitaxiales obtenues à l'aide de la source solide commune composite faisant un tout 15 représentée sur la figure 17 est donnée sur la figure 18 où la courbe 35 correspond au cas où les zones 31, 33 (figure 17) contiennent le produit de départ B et les zones 32 et 34, le produit de départ A. A la distance r du centre de la couche épitaxiale, on observe un changement brusque de la teneur en produit de départ B, de xr (figure 18) à > Où où i correspond à la teneur maximale en produit de départ B de la couche épitaxiale.
La source solide commune composite faisant un tout 15 (figure 19) peut etre réalisée sous la forme de combinaison d'une zone ronde et de n'importe quel nombre de zones annulaires dont chacune peut avoir soit une frontière de séparation en spirale 21 qui prolonge la frontière de séparation en spirale prenant l'origine au centre de rotation 0, soit une frontière de séparation en spirale particulière en fonction de la loi voulue de variation de la composition de la couche épitaxiale. L'ordre de remplissage des zones dépend de la composition des produits de départ et de la composition à obtenir pour la couche épitaxiale. La zone 36 contient le produit de départ A, la zone 37, le produit de départ B et la zone 38, un produit de départ C.